(57)【要約】【課題】本開示は、ベンゾイミダゾールを使用して、腐食を低減する組成物および方法に関する。【解決手段】本方法は、金属表面と接触している水性系に、ベンゾイミダゾールおよびハロゲンを添加することを含み得る。ハロゲンは、臭素、ヨウ素、またはこれらの任意の組み合わせであり得る。場合によっては、ベンゾイミダゾール環の置換基に応じて、ハロゲンを添加することは任意選択でよい。ベンゾイミダゾール、任意選択的にベンゾイミダゾール環の置換基に応じてハロゲン、および任意選択的にハロゲン安定剤を含む組成物も開示される。【選択図】図１
2021509698.tif 000002
【特許請求の範囲】
【請求項１】
金属表面を含む水性系にベンゾイミダゾールを添加することと、
臭素、ヨウ素、およびこれらの任意の組み合わせから選択されるハロゲンを前記水性系に添加することと、を含む、水性系における金属表面の腐食を低減する方法。
【請求項２】
前記ベンゾイミダゾールが、式（Ｉ）の化合物またはその塩であり、
【化１】
2021509698.tif 000042
式中、
Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであり、
Ｘは、存在しないか、ＣＲ２Ｒ３ＹまたはＮＲ２Ｒ３Ｙであり、
Ｙは、ヒドロキシル、ハロ、オキソ、置換もしくは非置換Ｃ１〜Ｃ１６アルコキシ、チオール、アルキルチオ、アミノ、水素、またはアミノアルキルであり、
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ８シクロアルキル、および置換または非置換Ｃ１〜Ｃ１６アルキルからなる群から選択され、
Ｒ４、Ｒ５、Ｒ６、およびＲ７は、それぞれ独立して、水素、ハロ、アミノ、シアノ、置換または非置換Ｃ１〜Ｃ１６アルコキシ、ヒドロキシル、チオール、カルボニル、ニトロ、ホスホリル、ホスホニル、スルホニル、置換または非置換Ｃ１〜Ｃ１６アルキル、置換または非置換Ｃ４〜Ｃ６アリール、置換または非置換Ｃ２〜Ｃ１６アルケニル、置換または非置換Ｃ２〜Ｃ１６アルキニル、置換または非置換Ｃ４〜Ｃ６ヘテロアリール、および置換または非置換Ｃ３〜Ｃ８シクロアルキルからなる群から選択され、
ただし、Ｒ４、Ｒ５、Ｒ６およびＲ７のうちの少なくとも１つが水素である、請求項１に記載の方法。
【請求項３】
前記ベンゾイミダゾールが、式（ＩＩ）の化合物またはその塩であり、
【化２】
2021509698.tif 000043
式中、
Ｒ１は、水素、置換もしくは非置換Ｃ１〜Ｃ１６アルキル基、または置換もしくは非置換Ｃ４〜Ｃ６アリール基であり、
Ｒ８は、化学結合またはＣＨＲ９であり、
Ｒ９は、水素、ハロ、ＮＲ１０Ｒ１１、またはＯＲ１０であり、
Ｒ１０およびＲ１１は、それぞれ独立して、水素、置換または非置換Ｃ１〜Ｃ１２アルキル基、および置換または非置換Ｃ４〜Ｃ６アリール基からなる群から選択され、
Ｚは、独立して窒素、ＣＲ４、またはＮ＋Ｒ１０である、請求項１に記載の方法。
【請求項４】
前記ハロゲンが、臭素前駆体、ヨウ素前駆体、またはこれらの任意の組み合わせである、請求項１〜３のいずれか一項に記載の方法。
【請求項５】
ＺがＣＲ４であり、Ｒ４が水素である、請求項３又は４に記載の方法。
【請求項６】
イソシアネート、ヒダントイン、スルファミン酸、アンモニア、尿素、アミン、またはこれらの任意の組み合わせであるハロゲン安定剤を添加することをさらに含む、請求項１〜４のいずれか一項に記載の方法。
【請求項７】
前記水性系における金属表面の腐食速度を測定することをさらに含む、請求項１〜６のいずれか一項に記載の方法。
【請求項８】
前記金属表面が銅または銅合金である、請求項７に記載の方法。
【請求項９】
前記式（Ｉ）の化合物またはその塩の投入量を調整して、所定の腐食速度を達成することをさらに含む、請求項１〜８のいずれか一項に記載の方法。
【請求項１０】
前記ハロゲンの投入量を調整して、所定の腐食速度を達成することをさらに含む、請求項１〜９のいずれか一項に記載の方法。
【請求項１１】
前記ベンゾイミダゾールの投入量が約０．０１ｐｐｍ〜約１００ｐｐｍの範囲である、請求項１〜１０のいずれか一項に記載の方法。
【請求項１２】
前記ハロゲンの投入量が約０．０１ｐｐｍ〜約１００ｐｐｍの範囲である、請求項１〜１１のいずれか一項に記載の方法。
【請求項１３】
前記水性系が殺生物剤を含む、請求項１〜１２のいずれか一項に記載の方法。
【請求項１４】
前記水性系が、塩素化、臭素化、ヨウ素化、またはこれらの任意の組み合わせである、請求項１〜１３のいずれか一項に記載の方法。
【請求項１５】
水性系における金属表面の腐食を低減する方法であって、前記方法は、金属表面を含む水性系に式（Ｉ）の化合物またはその塩を添加することを含み、
【化３】
2021509698.tif 000044
式中、
Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであり、
Ｘは、存在しないか、ＣＲ２Ｒ３ＹまたはＮＲ２Ｒ３Ｙであり、
Ｙは、ヒドロキシル、ハロ、オキソ、置換もしくは非置換Ｃ１〜Ｃ１６アルコキシ、チオール、アルキルチオ、アミノ、水素、またはアミノアルキルであり、
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択され、
Ｒ４、Ｒ５、Ｒ６、およびＲ７は、それぞれ独立して、水素、ハロ、および置換または非置換Ｃ１〜Ｃ１６アルキルからなる群から選択され、
ただし、Ｒ４、Ｒ５、Ｒ６、またはＲ７のうちの少なくとも１つが、フルオロ、ブロモ、またはヨードである、方法。
【請求項１６】
臭素、ヨウ素、およびこれらの任意の組み合わせから選択されるハロゲンと、
式（Ｉ）の化合物またはその塩と、を含む、組成物であって、
【化４】
2021509698.tif 000045
式中、
Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであり、
Ｘは、存在しないか、ＣＲ２Ｒ３ＹまたはＮＲ２Ｒ３Ｙであり、
Ｙは、ヒドロキシル、ハロ、オキソ、置換もしくは非置換Ｃ１〜Ｃ１６アルコキシ、チオール、アルキルチオ、アミノ、水素、またはアミノアルキルであり、
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択され、
Ｒ４、Ｒ５、Ｒ６、およびＲ７は、それぞれ独立して、水素、ハロ、アミノ、アミノアルキル、シアノ、置換または非置換Ｃ１〜Ｃ１６アルコキシ、ヒドロキシル、チオール、カルボニル、ニトロ、ホスホリル、ホスホニル、スルホニル、置換または非置換Ｃ１〜Ｃ１６アルキル、置換または非置換Ｃ４〜Ｃ６アリール、置換または非置換Ｃ２〜Ｃ１６アルケニル、置換または非置換Ｃ２〜Ｃ１６アルキニル、置換または非置換Ｃ４〜Ｃ６ヘテロアリール、および置換または非置換Ｃ３〜Ｃ８シクロアルキルからなる群から選択され、
ただし、Ｒ４、Ｒ５、Ｒ６およびＲ７のうちの少なくとも１つが水素である、組成物。
【請求項１７】
ＸがＣＲ２Ｒ３Ｙであり、Ｙがヒドロキシルであり、Ｒ２が置換または非置換Ｃ４〜Ｃ６アリールである、請求項１６に記載の組成物。
【請求項１８】
請求項１６又は１７に記載の組成物を添加することを含む、水性系における金属表面の腐食を低減する方法。
【請求項１９】
水性系における金属表面の腐食を低減するための、請求項１６又は１７に記載の組成物の使用。
【請求項２０】
式（Ｉ）の化合物またはその塩が、下式からなる群から選択される、請求項１〜１４のいずれか一項に記載の方法：
【化５】
2021509698.tif 000046
。
【請求項２１】
前記式（Ｉ）の化合物またはその塩が、下式からなる群から選択される、請求項１５に記載の方法、または請求項１６又は１７のいずれか一項に記載の組成物：
【化６】
2021509698.tif 000047
【発明の詳細な説明】
【技術分野】
【０００１】
背景
本開示は、概して、水性系における金属表面の腐食を低減することに関する。
【背景技術】
【０００２】
通常、銅および銅合金の成分は、銅の高熱伝導性および抗菌特性により、産業システムで使用される。銅および銅合金（例えば、青銅および黄銅）は、銅の表面を自然に被覆する保護膜層の結果として、腐食に対して比較的耐性があり、内側亜酸化銅膜層および外側酸化第二銅膜層を含む。嫌気性条件下では、これらの保護層は、一般に金属表面のさらなる腐食の速度を低下させる。しかしながら、特定の条件下では、銅および銅合金は、例えば、酸素の存在下で腐食しやすく、酸性条件下では、銅の酸化および水中への銅（ＩＩ）イオンの溶解が起こる場合がある。
【０００３】
通常、銅腐食抑制剤を工業用水システムに添加して、システム表面から銅の溶解を防止および低減する。例えば、トリトリアゾールは、銅および銅合金の腐食を抑制することができる。一般に、窒素の孤立電子対が金属に配位し、その結果、水性系に存在する元素から銅の表面を保護する、薄い有機膜層が形成されると考えられている。
【発明の概要】
【発明が解決しようとする課題】
【０００４】
通常、酸化性ハロゲンは、工業システムの殺生物剤として使用され、水中のスライムおよび微生物の増殖を制御する。多くのアゾールによって提供される保護膜は、塩素、次亜塩素酸塩、および次亜臭素酸塩などの酸化性ハロゲンの存在下で侵食され、腐食抑制剤の効果を低下させる。さらに、溶液中の腐食抑制剤のハロゲン攻撃により、酸化性ハロゲンの存在下で銅（ＩＩ）の沈殿の減少が、しばしば発生する。したがって、酸化性ハロゲンの存在下では、有機保護膜を維持するために、腐食抑制剤の過剰または連続注入が、しばしば必要とされる。
【課題を解決するための手段】
【０００５】
いくつかの実施形態では、水性系における金属表面の腐食を低減する方法が開示される。本方法は、金属表面を含む水性系にベンゾイミダゾールを添加することと、臭素、ヨウ素、およびこれらの任意の組み合わせから選択されるハロゲンを水性系に添加することと、を含むことができる。
【０００６】
いくつかの実施形態では、ベンゾイミダゾールは、式（Ｉ）の化合物またはその塩であってもよく、
【化１】
2021509698.tif 000003
式中、Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであってもよく、
【０００７】
Ｘは、存在しないか、ＣＲ２Ｒ３Ｙであるか、またはＮＲ２Ｒ３Ｙであってもよく、
【０００８】
Ｙは、ヒドロキシル、ハロ、オキソ、置換もしくは非置換Ｃ１〜Ｃ１６アルコキシ、チオール、アルキルチオ、アミノ、水素、またはアミノアルキルであってもよく、
【０００９】
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ８シクロアルキル、および置換または非置換Ｃ１〜Ｃ１６アルキルからなる群から選択されてもよく、
【００１０】
Ｒ４、Ｒ５、Ｒ６、およびＲ７は、それぞれ独立して、水素、ハロ、アミノ、シアノ、置換または非置換Ｃ１〜Ｃ１６アルコキシ、ヒドロキシル、チオール、カルボニル、ニトロ、ホスホリル、ホスホニル、スルホニル、置換または非置換Ｃ１〜Ｃ１６アルキル、置換または非置換Ｃ４〜Ｃ６アリール、置換または非置換Ｃ２〜Ｃ１６アルケニル、置換または非置換Ｃ２〜Ｃ１６アルキニル、置換または非置換Ｃ４〜Ｃ６ヘテロアリール、および置換または非置換Ｃ３〜Ｃ８シクロアルキルからなる群から選択されてもよいが、ただし、Ｒ４、Ｒ５、Ｒ６およびＲ７のうちの少なくとも１つが、水素であることを条件とする。
【００１１】
いくつかの実施形態では、ベンゾイミダゾールは、式（ＩＩ）の化合物またはその塩であってもよく、
【化２】
2021509698.tif 000004
式中、Ｒ１は、水素、置換もしくは非置換Ｃ１〜Ｃ１６アルキル基、または置換もしくは非置換Ｃ４〜Ｃ６アリール基であってもよく、
【００１２】
Ｒ８は、結合またはＣＨＲ９であってもよく、
【００１３】
Ｒ９は、水素、ハロ、ＮＲ１０Ｒ１１、またはＯＲ１０であってもよく、
【００１４】
Ｒ１０およびＲ１１は、それぞれ独立して、水素、置換または非置換Ｃ１〜Ｃ１２アルキル基、および置換または非置換Ｃ４〜Ｃ６アリール基からなる群から選択されてもよく、
【００１５】
Ｚは、独立して窒素、ＣＲ４、またはＮ＋Ｒ１０であってもよい。
【００１６】
いくつかの実施形態では、Ｚは、ＣＲ４であってもよく、Ｒ４は、水素であってもよい。
【００１７】
いくつかの実施形態では、ハロゲンは、臭素前駆体、ヨウ素前駆体、またはこれらの任意の組み合わせであってもよい。
【００１８】
いくつかの実施形態では、本方法は、イソシアネート、ヒダントイン、スルファミン酸、アンモニア、尿素、アミン、またはこれらの任意の組み合わせであるハロゲン安定剤を添加することを含むことができる。
【００１９】
いくつかの実施形態では、本方法は、水性系における金属表面の腐食速度を測定することを含むことができる。
【００２０】
いくつかの実施形態では、本方法は、式（Ｉ）の化合物またはその塩の投入量を調整して、所定の腐食速度を達成することを含むことができる。
【００２１】
いくつかの実施形態では、本方法は、ハロゲンの投入量を調整して、所定の腐食速度を達成することを含むことができる。
【００２２】
いくつかの実施形態では、ベンゾイミダゾールの投入量は、約０．０１ｐｐｍ〜約１００ｐｐｍの範囲である。
【００２３】
いくつかの実施形態では、ハロゲンの投入量は、約０．０１ｐｐｍ〜約１００ｐｐｍの範囲である。
【００２４】
いくつかの実施形態では、金属表面は、銅または銅合金であってもよい。
【００２５】
いくつかの実施形態では、水性系は、殺生物剤を含むことができる。
【００２６】
いくつかの実施形態では、水性系は、塩素化、臭素化、ヨウ素化、またはこれらの任意の組み合わせでああってもよい。
【００２７】
他の実施形態では、式（Ｉ）の化合物またはその塩を金属表面を含む水性系に添加することを含むことができる、水性系における金属表面の腐食を低減する方法が開示され、
【化３】
2021509698.tif 000005
式中、Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであってもよく、
【００２８】
Ｘは、存在しないか、ＣＲ２Ｒ３Ｙであるか、またはＮＲ２Ｒ３Ｙであってもよく、
【００２９】
Ｙは、ヒドロキシル、ハロ、オキソ、置換もしくは非置換Ｃ１〜Ｃ１６アルコキシ、チオール、アルキルチオ、アミノ、水素、またはアミノアルキルであってもよく、
【００３０】
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択されてもよく、
【００３１】
Ｒ４、Ｒ５、Ｒ６、およびＲ７は、それぞれ独立して、水素、ハロ、および置換または非置換Ｃ１〜Ｃ１６アルキルからなる群から選択されてもよいが、ただし、Ｒ４、Ｒ５、Ｒ６、またはＲ７のうちの少なくとも１つが、フルオロ、ブロモ、またはヨードであることを条件とする。
【００３２】
いくつかの実施形態では、組成物が開示される。組成物は、臭素、ヨウ素、およびこれらの任意の組み合わせと、式（Ｉ）の化合物またはその塩から選択されるハロゲンと、を含むことができ、
【化４】
2021509698.tif 000006
式中、Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであってもよく、
【００３３】
Ｘは、存在しないか、ＣＲ２Ｒ３Ｙであるか、またはＮＲ２Ｒ３Ｙであってもよく、
【００３４】
Ｙは、ヒドロキシル、ハロ、オキソ、置換もしくは非置換Ｃ１〜Ｃ１６アルコキシ、チオール、アルキルチオ、アミノ、水素、またはアミノアルキルであってもよく、
【００３５】
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択されてもよく、
【００３６】
Ｒ４、Ｒ５、Ｒ６、およびＲ７は、それぞれ独立して、水素、ハロ、アミノ、アミノアルキル、シアノ、置換または非置換Ｃ１〜Ｃ１６アルコキシ、ヒドロキシル、チオール、カルボニル、ニトロ、ホスホリル、ホスホニル、スルホニル、置換または非置換Ｃ１〜Ｃ１６アルキル、置換または非置換Ｃ４〜Ｃ６アリール、置換または非置換Ｃ２〜Ｃ１６アルケニル、置換または非置換Ｃ２〜Ｃ１６アルキニル、置換または非置換Ｃ４〜Ｃ６ヘテロアリール、および置換または非置換Ｃ３〜Ｃ８シクロアルキルからなる群から選択されてもよいが、ただし、Ｒ４、Ｒ５、Ｒ６およびＲ７のうちの少なくとも１つが、水素であることを条件とする。
【００３７】
いくつかの実施形態では、Ｘは、ＣＲ２Ｒ３Ｙであってもよく、Ｙは、ヒドロキシルであってもよく、Ｒ２は、置換または非置換Ｃ４〜Ｃ６アリールであってもよい。
【００３８】
特定の実施形態では、水性系における金属表面の腐食を低減するための組成物の使用が開示される。
【００３９】
前述は、後に続く発明を実施するための形態をより良く理解できるように、本開示の特徴および技術的利点を概括的に概説した。本願の特許請求の範囲の主題を形成する、本開示のさらなる特徴および利点は、以下に説明される。開示される概念および具体的な実施形態は、本開示と同じ目的を実行するための他の実施形態を修正または設計するための基礎として容易に利用され得ることが、当業者によって理解されるべきである。そのような等価の実施形態はまた、添付の特許請求の範囲に明記される本開示の趣旨および範囲から逸脱しないことが、当業者によって認識されるべきである。
【図面の簡単な説明】
【００４０】
発明の詳細な説明を、以下の図面に対する具体的な参照とともに本明細書以下に説明する。
【００４１】
【図１】黄銅および銅に残留塩素の存在下で、様々な抑制剤の腐食速度の比較を示す。
【発明を実施するための形態】
【００４２】
様々な実施形態が以下に説明される。実施形態の様々な要素の関係性および機能は、以下の詳細な説明を参照することよってより良好に理解され得る。しかしながら、実施形態は、以下に例解されるものに限定されない。特定の例では、本明細書に開示される実施形態の理解のために必要ではない詳細は、省略されている場合がある。
【００４３】
「アルコキシ」は、式ＲＯ−の部分を指し、Ｒは、アルキル、アルケニル、またはアルキニルである。
【００４４】
「アルキル」は、直鎖または分岐鎖アルキル置換基を指す。そのような置換基の例には、メチル、エチル、プロピル、イソプロピル、ｎ−ブチル、ｓｅｃ−ブチル、イソブチル、ｔｅｒｔ−ブチル、ペンチル、イソアミル、ヘキシルなどが含まれる。
【００４５】
「アルキルチオ」は、式ＲＳ−の部分を指し、Ｒは、アルキル、アリール、アルケニル、またはアルキニルである。
【００４６】
「アリール」は、当該技術分野で一般に理解されているように、非置換または置換芳香族炭素環式置換基を指し、「Ｃ６〜Ｃ１０アリール」という用語には、フェニルおよびナフチルが含まれる。アリールという用語は、フッケルの法則に従って、平面状であり、４ｎ＋２ｎ電子を含む環状置換基に適用されると理解される。
【００４７】
「カルボニル」は、酸素に二重結合した炭素を含む置換基を指す。そのような置換基の例としては、アルデヒド、ケトン、カルボン酸、エステル、アミド、およびカルバマートが挙げられる。
【００４８】
「シクロアルキル」は、例えば、約３〜約８個の炭素原子、好ましくは約４〜約７個の炭素原子、より好ましくは約４〜約６個の炭素原子を含有する環状アルキル置換基を指す。そのような置換基の例には、シクロプロピル、シクロブチル、シクロペンチル、シクロヘキシル、シクロヘプチル、シクロオクチルなどが含まれる。環状アルキル基は、非置換であり得るか、またはメチル基、エチル基などのアルキル基でさらに置換され得る。
【００４９】
「ハロ」は、フルオロ基、クロロ基、ブロモ基、またはヨード基を指す。
【００５０】
「ハロゲン前駆体」は、処理されたシステムに導入されると、殺生物的に有効なハロゲン種に変換される種である。
【００５１】
「ヘテロアリール」は、単環式または二環式の５または６員環系を指し、ヘテロアリール基は、不飽和であり、ハッケルの法則を満たす。ヘテロアリール基の非限定的な例には、フラニル、チオフェニル、ピロリル、ピラゾリル、イミダゾリル、１，２，３−トリアゾリル、１，２，４−トリアゾリル、イソキサゾリル、オキサゾリル、イソチアゾリル、チアゾリル、１，３，４−オキサジアゾール−２−イル、１，２，４−オキサジアゾール−２−イル、５−メチル−１，３，４−オキサジアゾール、３−メチル−１，２，４−オキサジアゾール、ピリジニル、ピリミジニル、ピラジニル、トリアジニル、ベンゾフラニル、ベンゾチオフェニル、インドリル、キノリニル、イソキノリニル、ベンズイミダゾリル、ベンゾオキサゾリニル、ベンゾチアゾリニル、キナゾリニルなどが含まれる。
【００５２】
「酸化性ハロゲン」は、水性系で酸化反応を行うことができるハロゲンの形態を指す。
【００５３】
「オキソ」は、炭素原子に二重結合した酸素原子を指す。
【００５４】
全残留酸化剤（ＴＲＯ）は、溶液中の酸化ハロゲンの濃度を指す。慣例的に、それは、ｍｇ／ｌのＣｌ２として示される。他の酸化ハロゲンを含有するシステムでは、分子量の差により、他のハロゲンの実際のｍｇ／ｌが異なる場合でも、濃度は、ｍｇ／ｌのＣｌ２として提示される。ＴＲＯは、ハロゲンの質量濃度に関係なく、残留ハロゲンの酸化能力を表す。
【００５５】
本開示の化合物は、好適な置換基で置換され得る。本明細書で使用される場合、「好適な置換基」という用語は、化学的に許容される官能基、好ましくは化合物の活動を打ち消さない部分を意味することが意図される。そのような好適な置換基としては、ハロ基、ペルフルオロアルキル基、ペルフルオロアルコキシ基、アルキル基、アルケニル基、アルキニル基、ヒドロキシ基、オキソ基、メルカプト基、アルキルチオ基、アルコキシ基、アリールまたはヘテロアリール基、アリールオキシまたはヘテロアリールオキシ基、アラルキルまたはヘテロアラルキル基、アラルコキシまたはヘテロアラルコキシ基、ＨＯ−（Ｃ＝Ｏ）−基、複素環基、シクロアルキル基、アミノ基、アルキル基およびジアルキルアミノ基、カルバモイル基、アルキルカルボニル基、アルコキシカルボニル基、アルキルアミノカルボニル基、ジアルキルアミノカルボニル基、アリールカルボニル基、アリールオキシカルボニル基、アルキルスルホニル基、ならびにアリールスルホニル基が挙げられるが、これらに限定されない。いくつかの実施形態では、好適な置換基には、ハロゲン、非置換Ｃ１〜Ｃ１２アルキル基、非置換Ｃ４〜Ｃ６アリール基、または非置換Ｃ１〜Ｃ１０のアルコキシ基が含まれ得る。当業者は、多くの置換基が追加の置換基によって置換され得ることを理解するであろう。
【００５６】
本発明者らは、ベンゾイミダゾール腐食抑制剤と臭素系またはヨウ素系の殺生物剤との組み合わせに起因する、予想外に有利な防食効果を発見した。この効果は、「その場で」の組み合わせおよびこれらの成分の形成から実現できることがさらに発見された。さらに、この効果は、ベンゾイミダゾール腐食抑制剤と、臭素系もしくはヨウ素系の殺生物剤または塩素化水中の殺生物剤前駆体との組み合わせによって「その場で」実現することができることが見いだされた。本開示の化合物は、臭素系またはヨウ素系の殺生物剤、例えばＢｒＣｌまたはＢｒ２とともに水に直接添加することができ、ハロゲン種とベンゾイミダゾールとのいかなる追加の予備反応の必要性も排除する。ベンゾイミダゾールを臭素またはヨウ素と反応させて、ベンゾイミダゾール環にハロゲン置換を生成することができ、これらの化合物は、臭素系またはヨウ素系の殺生物剤を添加せずに水に添加することができる。
【００５７】
いくつかの実施形態では、水性系における金属表面の腐食を低減する方法が開示される。本方法は、ベンゾイミダゾールを金属表面を含む水性系に添加することと、臭素、ヨウ素、およびこれらの任意の組み合わせから選択されるハロゲンを水性系に添加することと、を含み得る。
【００５８】
本開示の組成物および方法は、式（Ｉ）の化合物もしくはその塩、または式（ＩＩ）の化合物もしくはその塩であるベンゾイミダゾールを含み得、
【化５】
2021509698.tif 000007
式中、Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルである。
【００５９】
いくつかの実施形態では、Ｒ１は、水素、置換もしくは非置換Ｃ１〜Ｃ１６アルキル基、または置換もしくは非置換Ｃ４〜Ｃ６アリール基である。
【００６０】
いくつかの実施形態では、Ｒ１は、水素である。
【００６１】
いくつかの実施形態では、Ｒ２およびＲ３は、それぞれ独立して、水素、ハロ、ヒドロキシル、置換もしくは非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択される。いくつかの実施形態では、Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、および置換または非置換Ｃ１〜Ｃ１６アルキルからなる群から選択される。いくつかの実施形態では、Ｒ２およびＲ３は、それぞれ独立して、水素および置換または非置換Ｃ４〜Ｃ６アリールからなる群から選択される。いくつかの実施形態では、Ｒ２は、置換または非置換Ｃ４〜Ｃ６アリール、およびＲ３は、水素である。
【００６２】
いくつかの実施形態では、Ｒ４、Ｒ５、Ｒ６、およびＲ７は、それぞれ独立して、水素、ハロ、アミノ、アミノアルキル、シアノ、置換または非置換Ｃ１〜Ｃ１６アルコキシ、ヒドロキシル、チオール、カルボニル、ニトロ、ホスホリル、ホスホニル、スルホニル、置換または非置換Ｃ１〜Ｃ１６アルキル、置換または非置換Ｃ４〜Ｃ６アリール、置換または非置換Ｃ２〜Ｃ１６アルケニル、置換または非置換Ｃ２〜Ｃ１６アルキニル、置換または非置換Ｃ４〜Ｃ６ヘテロアリール、および置換または非置換Ｃ３〜Ｃ８シクロアルキルからなる群から選択される。いくつかの実施形態では、Ｒ４、Ｒ５、Ｒ６、およびＲ７のうちの少なくとも１つは、水素である。いくつかの実施形態では、Ｒ４、Ｒ５、およびＲ７は、それぞれ水素である。いくつかの実施形態では、Ｒ４は、水素である。いくつかの実施形態では、Ｒ５は、水素である。いくつかの実施形態では、Ｒ６は、水素である。いくつかの実施形態では、Ｒ７は、水素である。
【００６３】
いくつかの実施形態では、Ｒ６は、置換または非置換Ｃ１〜Ｃ１６アルキルであり、Ｒ４、Ｒ５、およびＲ７は、それぞれ水素である。いくつかの実施形態では、Ｒ６は、メチルであり、Ｒ４、Ｒ５、およびＲ７は、それぞれ水素である。いくつかの実施形態では、Ｒ６は、ハロであり、Ｒ４、Ｒ５、およびＲ７は、それぞれ水素である。いくつかの実施形態では、Ｒ６は、クロロであり、Ｒ４、Ｒ５、およびＲ７は、それぞれ水素である。いくつかの実施形態では、Ｒ６は、置換または非置換Ｃ１〜Ｃ１６アルキルであり、Ｒ５は、ハロであり、Ｒ４およびＲ７は、それぞれ水素である。いくつかの実施形態では、Ｒ６は、メチルであり、Ｒ５は、ブロモであり、Ｒ４およびＲ７は、それぞれ水素である。いくつかの実施形態では、Ｒ４、Ｒ５、Ｒ６、およびＲ７は、それぞれ水素である。好ましくは、Ｒ４、Ｒ５、Ｒ６、およびＲ７が、それぞれ水素であるか、またはＲ４、Ｒ５、Ｒ６、およびＲ７のうちの少なくとも一つが、置換または非置換Ｃ１〜Ｃ１６アルキルであり、残りの置換基が、水素である。
【００６４】
いくつかの実施形態では、Ｒ８は、結合またはＣＨＲ９である。いくつかの実施形態では、Ｒ８は、結合である。いくつかの実施形態では、Ｒ８は、ＣＨＲ９である。Ｒ９は、水素、ハロ、ＮＲ１０Ｒ１１、またはＯＲ１０であることができる。いくつかの実施形態では、Ｒ１０およびＲ１１は、それぞれ独立して、水素、置換または非置換Ｃ１〜Ｃ１２アルキル基、および置換または非置換Ｃ４〜Ｃ６アリール基からなる群から選択される。いくつかの実施形態では、Ｒ８は、ＣＨＲ９であり、Ｒ９は、ＯＲ１０であり、Ｒ１０は、水素である。
【００６５】
いくつかの実施形態では、Ｘは、存在しないか、ＣＲ２Ｒ３Ｙであるか、またはＮＲ２Ｒ３Ｙである。いくつかの実施形態では、Ｘは、存在しない。いくつかの実施形態では、Ｘは、ＣＲ２Ｒ３Ｙである。いくつかの実施形態では、Ｘは、ＮＲ２Ｒ３Ｙである。
【００６６】
いくつかの実施形態では、Ｘは存在せず、Ｒ４、Ｒ５、Ｒ６、およびＲ７は、それぞれ水素である。いくつかの実施形態では、Ｘは、ＣＲ２Ｒ３Ｙであり、Ｙは、ヒドロキシルであり、Ｒ２は、置換または非置換Ｃ４〜Ｃ６アリールである。
【００６７】
いくつかの実施形態では、Ｙは、ヒドロキシル、ハロ、オキソ、置換もしくは非置換Ｃ１〜Ｃ１６アルコキシ、チオール、アルキルチオ、アミノ、水素、またはアミノアルキルである。いくつかの実施形態では、Ｙは、ヒドロキシルである。
【００６８】
いくつかの実施形態では、Ｚは、独立して窒素、ＣＲ４、またはＮ＋Ｒ１０である。いくつかの実施形態では、Ｚは、ＣＲ４である。いくつかの実施形態では、１つのＺが、窒素であり、残りは、ＣＲ４である。いくつかの実施形態では、少なくとも２個のＺ原子が、窒素であり、残りは、ＣＲ４である。いくつかの実施形態では、Ｚは、ＣＲ４であり、Ｒ４は、水素である。いくつかの実施形態では、Ｒ８は、結合であり、少なくとも１つのＺが、窒素である。
【００６９】
いくつかの実施形態では、式（Ｉ）または式（ＩＩ）の化合物もしくはその塩は、
【化６】
2021509698.tif 000008
である。
【００７０】
いくつかの実施形態では、式（Ｉ）または式（ＩＩ）の化合物もしくはその塩は、
【化７】
2021509698.tif 000009
である。
【００７１】
いくつかの実施形態では、式（Ｉ）または式（ＩＩ）の化合物もしくはその塩は、
【化８】
2021509698.tif 000010
である。
【００７２】
いくつかの実施形態では、式（Ｉ）または式（ＩＩ）の化合物もしくはその塩は、
【化９】
2021509698.tif 000011
である。
【００７３】
いくつかの実施形態では、式（Ｉ）または式（ＩＩ）の化合物もしくはその塩は、
【化１０】
2021509698.tif 000012
である。
【００７４】
いくつかの実施形態では、式（Ｉ）または式（ＩＩ）の化合物もしくはその塩は、
【化１１】
2021509698.tif 000013
である。
【００７５】
いくつかの実施形態では、式（Ｉ）または式（ＩＩ）の化合物もしくはその塩は、
【化１２】
2021509698.tif 000014
である。
【００７６】
いくつかの実施形態では、式（Ｉ）または式（ＩＩ）の化合物もしくはその塩は、
【化１３】
2021509698.tif 000015
である。
【００７７】
いくつかの実施形態では、式（Ｉ）または式（ＩＩ）の化合物もしくはその塩は、
【化１４】
2021509698.tif 000016
である。
【００７８】
いくつかの実施形態では、式（Ｉ）または式（ＩＩ）の化合物もしくはその塩は、
【化１５】
2021509698.tif 000017
である。
【００７９】
いくつかの実施形態では、式（Ｉ）または式（ＩＩ）の化合物もしくはその塩は、
【化１６】
2021509698.tif 000018
である。
【００８０】
いくつかの実施形態では、式（Ｉ）または式（ＩＩ）の化合物もしくはその塩は、
【化１７】
2021509698.tif 000019
である。
【００８１】
いくつかの実施形態では、式（Ｉ）の化合物またはその塩は、以下である。
【化１８】
2021509698.tif 000020
【００８２】
いくつかの実施形態では、式（Ｉ）の化合物またはその塩は、以下である。
【化１９】
2021509698.tif 000021
【００８３】
特定の実施形態では、式（Ｉ）の化合物の塩は、任意の塩、例えば、塩化物塩、臭化物塩、ヨウ化物塩、硫酸塩、フッ化物塩、過塩素酸塩、酢酸塩、トリフルオロ酢酸塩、リン酸塩、硝酸塩、炭酸塩、重炭酸塩、ギ酸塩、塩素酸塩、臭素酸塩、亜塩素酸塩、チオ硫酸塩、シュウ酸塩、シアン化物塩、シアン酸塩、テトラフルオロホウ酸塩などであり得る。いくつかの実施形態では、式（Ｉ）の化合物の塩は、塩酸塩または硫酸塩であり得る。化合物の塩形態は、任意の好適な対イオンを有するＮ−プロトン化ベンゾイミダゾールを含むことができる。
【００８４】
本開示の組成物は、臭素、ヨウ素、およびこれらの任意の組み合わせから選択されるハロゲンを含むことができる。加えて、本開示の組成物は、ハロゲン安定剤を含むことができる。
【００８５】
いくつかの実施形態では、ハロゲンは、臭素、ヨウ素、またはそれらの任意の組み合わせである。いくつかの実施形態では、ハロゲンは、臭素である。いくつかの実施形態では、ハロゲンは、任意の臭素含有またはヨウ素含有殺生物剤を含むことができる。臭素は、臭化ナトリウムなどの臭化物塩の形態であってもよい。臭素の他の形態としては、次亜臭素酸ナトリウムなどの次亜臭素酸塩が挙げられるが、これに限定されない。
【００８６】
ハロゲンは、いくつかの酸化状態で存在することができるが、それらのうちのいくつかだけが、生物防除剤として有効である。元素（ゼロ価）形態では、それらは、Ｘが任意のハロゲンを表す、Ｘ２分子として自然界に見いだされる。水に溶解すると、ハロゲンは、不均化反応を起こし、
【化２０】
2021509698.tif 000022
これにより、ハロゲンの半分が、−１の酸化状態、残りの半分は＋１の酸化状態になる。ＨＯＸまたはその共役塩基ＯＸ−は、ハロゲンの殺生物的に有効な形態であり、Ｘ−形態におけるハロゲン化物イオンは、微生物制御に寄与しないことが、当該技術分野において十分に確立されている。
【００８７】
それらの元素形態では、ハロゲンは、その物理的形態（有毒な腐食性ガスまたは液体）のため、保管および取り扱いが危険である。大規模な用途では、塩素ガスが、直接使用されることもあり、いくつかの特殊な用途では、塩化臭素ガスまたは固体ヨウ素が、適用される場合がある。通常、Ｂｒ２液体は、殺生物管理には使用されない。
【００８８】
次亜塩素酸ナトリウム（通常、漂白剤として知られている）などの前処理された塩として塩素を使用することは、塩素系殺生物剤の供給形態としてますます通常となっている。次亜臭素酸ナトリウムまたは次亜ヨウ素酸ナトリウムは、一般に、供給に適した形態である、濃縮形態では十分に安定していない。
【００８９】
臭素系殺生物剤は、ある程度周知の殺生物効果を有する。安定性の欠如のために、臭素系殺生物剤は、一般に前駆体として供給され、その場で酸化臭素などの殺生物的に有効な形態に変換される。
【００９０】
殺生物性臭素を生成する通常の方法は、次の反応で説明されているように、臭化物塩と系内の残留塩素との反応である。
【化２１】
2021509698.tif 000023
【００９１】
反応２は、希薄（ｐｐｍ）濃度で迅速かつ完全に発生する。
【００９２】
酸化臭素を供給する別の手段は、官能基Ｒ−Ｎ−Ｂｒを含有する臭素含有前駆体を使用することであり、
Ｒ−Ｎ官能基は、アンモニア、スルファミン酸、イソシアヌル酸、尿素、またはヒダントインであってもよい。これらの分子では、臭素は、＋２の酸化状態で存在し、平衡反応が起こり得る。
【化２２】
2021509698.tif 000024
【００９３】
これらの窒素含有化合物はまた、非ハロゲン化形態で処理システムに添加され、反応性を低下させ、システム内のハロゲンの有効寿命を延ばす。この役割では、それらは、「安定剤」として定義される。
【００９４】
いくつかの実施形態では、ハロゲン安定剤を系に添加することができる。安定剤を添加して、適用環境で酸化性殺生物剤に安定性を提供することができる。例えば、ハロゲン安定剤としては、アンモニア、尿素、スルファミン酸、ヒダントイン化合物およびイソシアヌル酸化合物が挙げられる。
【００９５】
いくつかの実施形態では、ハロゲンは、水性系に添加する前は、酸化形態であってもよい。いくつかの実施形態では、ハロゲンは、水性系への添加前は、前駆体の形態であってもよく、塩素との反応を通じてその場で形成することができる。例えば、臭素前駆体は、臭化物イオン（Ｂｒ−）であってもよく、ヨウ素前駆体は、ヨウ化物イオン（Ｉ−）であってもよい。
【００９６】
いくつかの実施形態では、水性系における金属表面の腐食を低減する方法が開示される。本方法は、式（Ｉ）、式（ＩＩ）の化合物、またはそれらの塩およびハロゲンを水性系に添加することを含む。
【００９７】
式（Ｉ）または（ＩＩ）の化合物は、任意の投入割合で水性系に添加され得るが、式（Ｉ）および（ＩＩ）の化合物は、一般に、約０．０１ｐｐｍ〜約５００ｐｐｍの投入割合で水性系に添加される。特定の実施形態では、式（Ｉ）または（ＩＩ）の化合物は、約０．０１ｐｐｍ〜約１００ｐｐｍの投入割合で水性系に添加される。特定の実施形態では、式（Ｉ）、（Ｉａ）、または（ＩＩ）の化合物は、約０．０１ｐｐｍ〜約１００ｐｐｍ、約０．０１ｐｐｍ〜約７５ｐｐｍ、約０．０１ｐｐｍ〜約５０ｐｐｍ、約０．０１ｐｐｍ〜約２５ｐｐｍ、約０．０１ｐｐｍ〜約１０ｐｐｍ、約０．０１ｐｐｍ〜約５ｐｐｍ、約０．１ｐｐｍ〜約１００ｐｐｍ、約０．１ｐｐｍ〜約７５ｐｐｍ、約０．１ｐｐｍ〜約５０ｐｐｍ、約０．１ｐｐｍ〜約２５ｐｐｍ、約０．１ｐｐｍ〜約１０ｐｐｍ、約０．１ｐｐｍ〜約５ｐｐｍ、約１ｐｐｍ〜約１００ｐｐｍ、約１ｐｐｍ〜約７５ｐｐｍ、約１ｐｐｍ〜約５０ｐｐｍ、約１ｐｐｍ〜約２５ｐｐｍ、約１ｐｐｍ〜約１０ｐｐｍ、約５ｐｐｍ〜約１００ｐｐｍ、約１０ｐｐｍ〜約１００ｐｐｍ、約２５ｐｐｍ〜約１００ｐｐｍ、約５０ｐｐｍ〜約１００ｐｐｍ、または約８０ｐｐｍ〜約１００ｐｐｍの投与速度で水性系に添加される。
【００９８】
ハロゲンは、任意の投入割合で水性系に添加され得るが、ハロゲンは、一般に、約０．０１ｐｐｍ〜約５００ｐｐｍの投入割合で水性系に添加される。特定の実施形態では、ハロゲンは、約０．０１ｐｐｍ〜約１００ｐｐｍの投入割合で水性系に添加される。特定の実施形態では、ハロゲンは、約０．０１ｐｐｍ〜約１００ｐｐｍ、約０．０１ｐｐｍ〜約７５ｐｐｍ、約０．０１ｐｐｍ〜約５０ｐｐｍ、約０．０１ｐｐｍ〜約２５ｐｐｍ、約０．０１ｐｐｍ〜約１０ｐｐｍ、約０．０１ｐｐｍ〜約５ｐｐｍ、約０．１ｐｐｍ〜約１００ｐｐｍ、約０．１ｐｐｍ〜約７５ｐｐｍ、約０．１ｐｐｍ〜約５０ｐｐｍ、約０．１ｐｐｍ〜約２５ｐｐｍ、約０．１ｐｐｍ〜約１０ｐｐｍ、約０．１ｐｐｍ〜約５ｐｐｍ、約１ｐｐｍ〜約１００ｐｐｍ、約１ｐｐｍ〜約７５ｐｐｍ、約１ｐｐｍ〜約５０ｐｐｍ、約１ｐｐｍ〜約２５ｐｐｍ、約１ｐｐｍ〜約１０ｐｐｍ、約５ｐｐｍ〜約１００ｐｐｍ、約１０ｐｐｍ〜約１００ｐｐｍ、約２５ｐｐｍ〜約１００ｐｐｍ、約５０ｐｐｍ〜約１００ｐｐｍ、または約８０ｐｐｍ〜約１００ｐｐｍの投入割合で水性系に添加される。
【００９９】
当業者は、ベンゾイミダゾールの投入量またはハロゲンの投入量が、水性系の条件および所望の腐食速度に応じて、開示された範囲外であり得ることを理解するであろう。
【０１００】
いくつかの実施形態では、本明細書で開示される方法は、水性系における金属表面の腐食速度を測定することを含むことができる。金属表面の腐食速度を測定する方法は、当該技術分野において既知であり、当業者は、適切な方法を選択することができるであろう。
【０１０１】
いくつかの実施形態では、本明細書に開示される方法は、式（Ｉ）、式（ＩＩ）の化合物、またはそれらの塩の投入量を調整して、所定の腐食速度を達成することを含むことができる。
【０１０２】
いくつかの実施形態では、本明細書に開示される方法は、ハロゲンの投入量を調整して、所定の腐食速度を達成することを含むことができる。
【０１０３】
所定の腐食速度は、約０．２ｍｐｙ以下であり得る。特定の実施形態では、所定の腐食速度は、約０．１ｍｐｙ以下、約０．０５ｍｐｙ以下、約０．０４ｍｐｙ以下、約０．０３ｍｐｙ以下、約０．０２ｍｐｙ以下、約０．０１ｍｐｙ以下、約０．００５ｍｐｙ以下、または約０．００２ｍｐｙ以下である。
【０１０４】
いくつかの実施形態では、水性系は、工業用水システムである。「工業用水システム」とは、水をその主成分として循環させるあらゆるシステムを意味する。「工業用水システム」の非限定的な例には、冷却システム、ボイラシステム、加熱システム、膜システム、製紙システム、または水を循環させる他のシステムが含まれる。
【０１０５】
特定の実施形態では、水性系は、冷却水システムである。冷却水システムは、閉ループ冷却水システムまたは開ループ冷却水システムであり得る。
【０１０６】
いくつかの実施形態では、水性系は、殺生物剤を含むことができる。いくつかの実施形態では、水性系は、塩素化、臭素化、またはヨウ素化することができる。いくつかの実施形態では、水性系は、塩素化することができる。開示された組成物および方法の利点は、式（Ｉ）および（ＩＩ）の化合物が、一般に、酸化性ハロゲンの存在下で金属表面の腐食保護を提供することである。特定の実施形態では、式（Ｉ）または（ＩＩ）の化合物は、金属表面と接触する水性系に添加され、任意の酸化性ハロゲン化合物の存在下で金属表面の腐食保護を提供する。特定の実施形態では、式（Ｉ）または（ＩＩ）の化合物は、次亜塩素酸塩漂白剤、塩素、臭素、次亜塩素酸塩、次亜臭素酸塩、二酸化塩素、ヨウ素／次亜ヨウ素酸、次亜臭素酸、ハロゲン化ヒダントイン、次亜塩素酸または次亜臭素酸の安定化バージョン、またはこれらの組み合わせを含むが、これらに限定されない、酸化性ハロゲン化合物の存在下で金属腐食を抑制する。いかなる特定の理論に拘束されることを望むものではないが、式（Ｉ）および（ＩＩ）の化合物の比較的多数のヘテロ原子は、金属表面および金属イオンに結合するためのより多くの部位を提供し、多くの既存の腐食抑制剤と比較して、強化された腐食抑制を提供することができると仮定される。加えて、式（Ｉ）および（ＩＩ）の化合物は、金属と１，２−キレート化錯体を形成することができるため、安定な膜を形成すると仮定される。
【０１０７】
本開示の化合物は、水性系で臭素化合物と組み合わせる場合、腐食速度の予期しない低下が観察されている。酸化性ハロゲンが、銅および銅合金の腐食を増加させることが、十分に確立されている。したがって、酸化性ハロゲンまたは酸化性ハロゲン前駆体が、本開示のベンゾイミダゾールとともに添加された場合、腐食速度の低下を見いだしたことは、驚くべきことであった。いかなる特定の理論にも縛られることなく、溶液中の酸化性ハロゲンが、ベンゾイミダゾール環と反応して、驚くべき耐腐食性を提示するハロゲン化ベンゾイミダゾールを生成すると考えられている。
【０１０８】
特定の実施形態では、式（Ｉ）または（ＩＩ）の化合物は、過酸化物（例えば、過酸化水素）、オゾン、過硫酸塩、過マンガン酸塩、および過酢酸を含むが、これらに限定されない、非ハロゲン含有酸化殺生物剤を含む水性系に添加されると、金属腐食を抑制する。
【０１０９】
本開示の方法および組成物は、銅、鉄、銀、鋼（例えば、亜鉛めっき鋼）、亜鉛合金、およびアルミニウムを含むが、これらに限定されない、任意の金属または金属合金に腐食保護を提供することができる。特定の実施形態では、本明細書に開示される組成物は、銅を含む金属表面と接触する水性系に添加され、金属腐食を抑制することができる。特定の実施形態では、本明細書に開示される組成物は、銅合金を含む金属表面と接触する水性系に添加され、金属腐食を抑制することができる。特定の実施形態では、銅は、式（Ｉ）または（ＩＩ）の化合物中の１個以上のヘテロ原子と錯体を形成する。特定の実施形態では、銅は、式（Ｉ）または（ＩＩ）の化合物中の１個以上のヘテロ原子と錯体を形成する。銅は、配管および産業機械における銅配管および銅管としての使用を含む、幅広い用途を有する。銅および銅合金は、冷却水およびボイラ水システムでのそれらの使用でよく知られている。いくつかの実施形態では、金属表面は、銅を含むことができる。
【０１１０】
本明細書に開示される組成物および方法は、青銅および黄銅を含む、あらゆる銅合金を保護するために使用することができる。青銅は通常、銅とスズを含むが、アルミニウム、マンガン、シリコン、ヒ素、およびリンを含む他の元素を含み得る。黄銅は、銅および亜鉛を含み、水ボイラシステムの配管で一般的に使用される。特定の実施形態では、本明細書に開示される組成物のいずれかが、青銅を含む金属表面と接触する水性系に添加され、金属腐食を抑制する。特定の実施形態では、本明細書に開示される組成物のいずれかが、例えばアドミラルティ黄銅など、黄銅を含む金属表面と接触する水性系に添加され、金属腐食を抑制する。特定の実施形態では、本明細書に開示される組成物のいずれかが、銅−ニッケル合金を含む金属表面と接触する水性系に添加され、金属腐食を抑制する。
【０１１１】
特定の実施形態では、本明細書に開示される方法および組成物は、軟鋼の腐食を抑制する。特定の実施形態では、本明細書に開示される方法および組成物は、亜鉛めっき鋼、ステンレス鋼、鋳鉄、ニッケル、およびこれらの組み合わせを含むが、これらに限定されない、金属合金の腐食を抑制する。いかなる特定の理論に拘束されることを望むものではないが、式（Ｉ）および（ＩＩ）の化合物は、溶液中のＣｕ（ＩＩ）を不活性化し、鋼表面にガルバニ電池の発生を防止すると仮定される。いかなる特定の理論に拘束されることを望むものではないが、式（Ｉ）または（ＩＩ）の化合物が、溶液中で臭素またはヨウ素と反応して、予期しない腐食抑制特性を提示するハロ置換ベンゾイミダゾール環を生成することも仮定される。
【０１１２】
他の実施形態では、組成物中にハロゲンを含めること、または水性系にハロゲンを添加することは、任意選択的であってもよい。ハロゲンが任意選択的である実施形態では、式（Ｉ）の化合物またはその塩は、Ｒ４、Ｒ５、Ｒ６、およびＲ７の位置のうちの少なくとも１つにブロモ基またはヨード基を有することができる。
【０１１３】
特定の実施形態では、水性系における金属表面の腐食を低減する方法が開示される。本方法は、式（Ｉ）の化合物またはその塩を、金属表面を含む水性系に添加することを含み得る。
【化２３】
2021509698.tif 000025
式中、Ｒ１は、ハロ、水素、重水素、ヒドロキシル、カルボニル、置換もしくは非置換Ｃ１〜Ｃ１６アルキル、置換もしくは非置換Ｃ４〜Ｃ６アリール、置換もしくは非置換Ｃ２〜Ｃ１６アルケニル、置換もしくは非置換Ｃ２〜Ｃ１６アルキニル、置換もしくは非置換Ｃ４〜Ｃ６ヘテロアリール、または置換もしくは非置換Ｃ３〜Ｃ８シクロアルキルであり、
【０１１４】
Ｘは、存在しないか、ＣＲ２Ｒ３Ｙであるか、またはＮＲ２Ｒ３Ｙであり、
【０１１５】
Ｙは、ヒドロキシル、ハロ、オキソ、置換もしくは非置換Ｃ１〜Ｃ１６アルコキシ、チオール、アルキルチオ、アミノ、水素、またはアミノアルキルであり、
【０１１６】
Ｒ２およびＲ３は、それぞれ独立して、水素、ハロ、ヒドロキシル、置換または非置換Ｃ４〜Ｃ６アリール、置換または非置換Ｃ４〜Ｃ６ヘテロアリール、カルボニル、置換または非置換Ｃ２〜Ｃ１６アルケニル、置換または非置換Ｃ２〜Ｃ１６アルキニル、置換または非置換Ｃ３〜Ｃ６シクロアルキル、および置換または非置換Ｃ１〜Ｃ１６アルキルからなる群から選択され、
【０１１７】
Ｒ４、Ｒ５、Ｒ６、およびＲ７は、それぞれ独立して、水素、ハロ、および置換または非置換Ｃ１〜Ｃ１６アルキルからなる群から選択されるが、ただし、Ｒ４、Ｒ５、Ｒ６、またはＲ７のうちの少なくとも１つが、フルオロ、ブロモ、またはヨードであることを条件とする。
【０１１８】
いくつかの実施形態では、本方法は、式（ＩＩ）もしくは式（ＩＩＩ）の化合物またはそれらの塩を添加することを含むことができる。
【化２４】
2021509698.tif 000026
【０１１９】
式（Ｉ）〜（ＩＩＩ）の場合、Ｒ６は、ブロモであり得る。いくつかの実施形態では、Ｒ５およびＲ６は、ブロモまたはヨードであり得る。いくつかの実施形態では、Ｒ５およびＲ６は、ブロモであり得る。いくつかの実施形態では、Ｒ４、Ｒ５、およびＲ６は、ブロモまたはヨードであり得る。いくつかの実施形態では、Ｒ５、Ｒ６、およびＲ７は、ブロモまたはヨードであり得る。いくつかの実施形態では、Ｒ４、Ｒ５、Ｒ６、およびＲ７は、ブロモまたはヨードであり得る。
【０１２０】
いくつかの実施形態では、式（Ｉ）〜（ＩＩＩ）の化合物またはその塩は、以下からなる群から選択される：
【化２５】
2021509698.tif 000027
【０１２１】
いくつかの実施形態では、式（Ｉ）の化合物またはその塩は、
【化２６】
2021509698.tif 000028
である。
【０１２２】
いくつかの実施形態では、式（Ｉ）の化合物またはその塩は、
【化２７】
2021509698.tif 000029
である。
【０１２３】
いくつかの実施形態では、組成物中の式（Ｉ）または式（ＩＩ）の化合物またはそれらの塩の濃度は、約１重量％〜約５０重量％、約５重量％〜約５０重量％、約１０重量％〜約５０重量％、約１５重量％〜約５０重量％、約２０重量％〜約５０重量％、約２０重量％〜約４５重量％、約２５重量％〜約４５重量％、または約２５重量％〜約４０重量％の範囲であり得る。いくつかの実施形態では、組成物は、水を含み得る。
【０１２４】
いくつかの実施形態では、式（Ｉ）および（ＩＩ）の化合物は、任意の好適な方法によって金属表面と接触する。特定の実施形態では、式（Ｉ）または（ＩＩ）の化合物を含む溶液は、浸漬、噴霧、または他のコーティング技術によって金属表面と接触する。特定の実施形態では、ハロゲンおよび式（Ｉ）または（ＩＩ）の化合物を含む溶液は、浸漬、噴霧、または他のコーティング技術によって金属表面と接触する。特定の実施形態では、式（Ｉ）または（ＩＩ）の化合物を含む溶液は、任意の従来の方法によって水性系の水に導入され、定期ベースまたは連続ベースのどちらかで水性系に供給される。
【０１２５】
いくつかの実施形態では、本明細書に開示される組成物は、蛍光有機化合物を含み得る。特定の実施形態では、蛍光有機化合物は、ローダミンまたはその誘導体、アクリジン色素、フルオレセインまたはその誘導体、およびそれらの組み合わせから選択され得る。特定の実施形態では、本明細書に開示される組成物は、蛍光タグ付きポリマーを含み得る。
【０１２６】
当業者は、式（Ｉ）または（ＩＩ）の化合物を、単独または他の腐食抑制剤もしくは処理化学物質と組み合わせて、水性系に添加することができることを理解するであろう。複数の腐食抑制剤は、組み合わせた腐食抑制剤配合物として投入することができるか、または各腐食抑制剤は、個別に添加することができ、式（Ｉ）または式（ＩＩ）の２つ以上の化合物を含む。さらに、式（Ｉ）または（ＩＩ）の化合物は、トリアゾール、ベンゾトリアゾール（例えば、ベンゾトリアゾールまたはトリルトリアゾール）、ベンゾイミダゾール、オルトリン酸塩、ポリリン酸塩、ホスホン酸塩、モリブデン酸塩、ケイ酸塩、オキシム、および亜硝酸塩を含むがこれらに限定されない様々な追加の腐食防止剤と組み合わせて水性系に添加され得る。式（Ｉ）および（ＩＩ）の化合物はまた、処理ポリマー、抗菌剤、抗スケーリング剤、着色剤、充填剤、緩衝液、界面活性剤、粘度調整剤、キレート剤、分散剤、消臭剤、マスキング剤、脱酸素剤、およびインジケーター染料などの様々な追加の添加剤と組み合わせて水性系に添加され得る。
【０１２７】
本明細書に開示される方法および組成物は、任意のｐＨを有する水性系における金属の腐食を抑制するために使用することができる。特定の好ましい実施形態では、式（Ｉ）または（ＩＩ）の化合物は、約６〜約１２のｐＨを有する水性系に添加される。したがって、特定の好ましい実施形態では、式（Ｉ）または（ＩＩ）の化合物は、約６〜約１２、約６〜約１１、約６〜約１０、約６〜約９、約６〜約８、約７〜約１２、約８〜約１２、約９〜約１２、約７〜約１０、または約８〜約１０のｐＨを有する水性系に添加される。
【表１−１】
2021509698.tif 000030
【表１−２】
2021509698.tif 000031
【表１−３】
2021509698.tif 000032
【実施例】
【０１２８】
実施例１
【０１２９】
実験室腐食試験を、様々な抑制剤の腐食抑制性能を比較するために、典型的なＧｒｅｅｎｅ  Ｃｅｌｌ研究を使用して行った。Ｇａｍｒｙシステム（リファレンス６００）を使用して、電気化学信号を検出し、直線分極抵抗に基づいて銅および黄銅の試験片の腐食速度を測定した。基準電極（ＲＥ）は、Ａｇ／ＡｇＣｌであり、対極（ＣＥ）は、グラファイト電極であった。作用電極（ＷＥ）は、５ｃｍ２の銅および黄銅の円柱型試験片だった。冷却システムで金属表面上の流れを模擬するＰＩＮＥローテーターで円柱型試験片を回転させた。回転電極速度は、６００ｒｐｍだった。遊離塩素の投入量は、酸化還元電位（ＯＲＰ）プローブで制御して、遊離塩素を＋／−０．１５ｐｐｍ以内に維持した。ｐＨ制御により、二酸化炭素の注入により、目標内で＋／−０．２を達成した。水温をＬａｕｄａヒーターで制御した。各テストを４８時間続けた。試験の最後に、２４〜４８時間の平均腐食速度を計算した。
【０１３０】
試験水は、ＣａＣＯ３として約５００ｐｐｍ、約１００ｐｐｍのＣｌおよびＳＯ４、ならびに約６ｐｐｍのＰＯ４を含有した。温度は、約１２０°Ｆであり、ｐＨは、約７．９であった。様々な濃度の腐食抑制剤およびハロゲンを試験した。化合物ＢＭＤＺは、（１Ｈ−ベンゾ［ｄ］イミダゾール−２−イル）（フェニル）メタノールである、表１の化合物２を指す。
【０１３１】
遊離残留酸化剤（ＦＲＯ）を重量／体積単位として表現する。ＦＲＯの単位は、その量の塩素の酸化当量を表す。臭素またはヨウ素の場合、所与のＦＲＯを生成する物質の実際の重量は、そのＦＲＯを与える塩素の重量よりも大きくなる。臭素を水に添加する場合、任意の臭化物イオンは、塩素と完全に反応して、ＨＯＢｒ／ＯＢｒ−を形成する。
【０１３２】
Ｐｉｃｋｅｒｉｎｇ（ＵＳ５，４１１，６７７）は、ベンゾトリアゾールとハロゲン化物イオンとを組み合わせることにより、酸性媒体で銅の腐食を防止するための組成物および方法を記載する。この環境における腐食プロセスは、本出願において、溶液が中性からわずかにアルカリ性のｐＨであり、酸化ハロゲンの残留物を含有するという点で、本出願のプロセスとは大きく異なる。表２は、ＢＭＤＺおよびハロゲン化物イオンで処理された水中の銅と黄銅との腐食速度を示す。この例では、前述の手順を使用しても、ＢＭＤＺとハロゲン化物イオンとの組み合わせに関連する条件下では、ほとんど利点がない。酸化塩素は、アゾール銅腐食抑制剤の性能を低下させる。表２のデータは、本出願のベンゾイミダゾールの性能が、他の腐食抑制剤よりもこの効果に対して耐性がある一方で、ベンゾイミダゾールが、酸化塩素残留物の存在によって依然として悪影響を受けることを例示している。
【表２】
2021509698.tif 000033
【０１３３】
図１は、黄銅および銅に残留塩素が存在する場合の様々な抑制剤の腐食速度の比較を示す。ＢＺＴは、ベンゾトリアゾールであり、ＴＴは、トリルトリアゾールであり、新規の抑制剤は、ＢＭＤＺである。約０．５ｐｐｍの遊離塩素の存在下で、約７．９のｐＨ。約２ｐｐｍの抑制剤。
【０１３４】
表３は、酸化剤およびハロゲン化物イオンの存在下での水中の銅および黄銅の腐食速度を示す。酸化性塩素が、水中に存在する場合、腐食速度の大幅な増加。
【表３】
2021509698.tif 000034
【０１３５】
実施例２
【０１３６】
ＨｏｏｖｅｒおよびＢｕｓｈ（ＵＳ４，８１８，４１３）は、工業プロセス水中の臭化物イオンと酸化塩素との組み合わせにより、銅の腐食が低減されるプロセスを記載する。工業プロセス水中で、臭化物イオンおよび酸化塩素をベンゾイミダゾール腐食抑制剤無しで組み合わせると、腐食保護はほとんどまたはまったく提供されない。表４は、有機複素環抑制剤がない場合、利点がほとんど得られないことを示す。抑制剤の存在しない、塩素および臭化物イオンで処理した水で腐食速度を測定した。
【表４】
2021509698.tif 000035
【０１３７】
実施例３
【０１３８】
本実施例は、開示された方法および化合物の予想外の利点を例示する。表５は、本発明のすべての要素が存在する場合の、黄銅の腐食速度の劇的な減少を示す。臭素系殺生物剤中に腐食抑制剤であるＢＭＤＺを含むと、腐食率（ＣＲ）は、９９％以上減少したが、ＢＭＤＺは、臭化物イオンの存在しない塩素化水中で９１％の腐食率の減少を達成した。臭素系殺生物剤の存在下でＢＭＤＺを用いた腐食速度は、遊離塩素の存在下での腐食速度よりも１桁小さかった。これは、臭素の存在下で、ＢＭＤＺが予想外に効果的であったことを示す。
【表５】
2021509698.tif 000036
【０１３９】
表６は、銅の腐食速度の劇的な減少を示す。銅についても、同じ劇的な腐食速度の低下が観察された。
【表６】
2021509698.tif 000037
【０１４０】
実施例４
【０１４１】
本実施例は、抑制剤が、酸化ハロゲンの供給源として安定化臭素とともに使用される場合の、有益な効果を示す。本実施例で使用した安定剤は、スルファミン酸であった。
【表７】
2021509698.tif 000038
【０１４２】
実施例５
【０１４３】
所与の腐食実験中に現場で形成された反応生成物を、高速液体クロマトグラフィー（ＨＰＬＣ）で測定した。特定の類似体のＨＰＬＣピークを、紫外フォトダイオードアレイ分光法および高分解能質量分析検出（ＨＰＬＣ−ＵＶ−ＭＳ）を備えたＨＰＬＣ、既知の標準の保持時間整合を備えたＨＰＬＣ、および核磁気共鳴分光法（ＮＭＲ）の組み合わせにより同定した。
【０１４４】
ＨＰＬＣ−ＵＶプロファイルを、その場で塩素および臭素の実験で得て、親化合物（ＢＭＤＺ）の喪失時に新しいピークの形成を観察した。ＵＶおよびＭＳ検出により、新しいピークは、塩素の存在下でのケトン誘導体および臭素の存在下での臭素化誘導体であると決定した。高解像度のＭＳスペクトルにより、ＢＭＤＺが、溶液中で臭素に曝されたときに、モノ、ジ、トリ、およびテトラ置換されたことを見いだした。ケトおよびモノハロゲン化反応生成物の標準を合成し、それらのＨＰＬＣ保持時間をその場生成物のピークと比較した。
【０１４５】
ＮＭＲとＨＰＬＣとを組み合わせた研究を使用して、ハロゲン化類似体のＩＤをＨＰＬＣプロファイルに割り当てた。Ｍｅ−ＢＭＤＺおよびＢＭＤＺのハロゲン化実験を、ＮＭＲサンプル管で、生成物の識別に適した濃度で行った。プロトンＮＭＲ分析から、ハロゲン化の位置を特定し、主要なハロゲン化生成物の相対濃度比を決定した。ＮＭＲ濃度比を同じ反応サンプルのＨＰＬＣピークからＵＶおよびＭＳ比と比較して、化学構造を主要なＨＰＬＣピークに割り当てた。ハロゲン化をベンゾイミダゾール芳香環でのみ観察した。いかなる特定の理論にも縛られることなく、イミダゾールプロトンの高速交換により、ハロゲン化は、ベンゾイミダゾール環でのみ発生し、ベンゾイミダゾールの位置の４位および７位ならびに５位および６位は、分光学的に同等である。ＮＭＲデータでは、ハロゲン化が、４位および７位よりも５位および６位で優先されることを指し示す。優先されるモノハロゲン化生成物は、５位で置換され、好ましいジハロゲン化生成物は、５位および６位で置換される。
【化２８】
2021509698.tif 000039
【０１４６】
Ｍｅ−ＢＭＤＺおよびＢＭＤＺのハロゲン化条件への曝露に応じて、複数のモノ、ジ、トリ、およびテトラ置換ハロゲン化生成物を観察することができる。ＨＰＬＣによる実験室およびパイロット腐食実験の分析により、臭素生成物のピークを、ＮＭＲ研究から割り当てられたＨＰＬＣピーク、および合成モノブロモ標準の保持時間に合わせた。下の表８のＨＰＬＣ結果は、ＢＭＤＺ、最も豊富な５−Ｂｒおよび標識された５，６−ｄｉＢｒ  ＢＭＤＺを用いた例示的な腐食実験の臭素化生成物の分布を示す。
ハロゲン化条件下でのＢＭＤＺの反応生成物には、５位で置換されたＢＭＤＺ：（５−ブロモ−１Ｈ−ベンゾ［ｄ］イミダゾール−２−イル）（フェニル）メタノール（Ｂｒ−ＢＭＤＺ）が含まれていた。他の反応生成物には、ジ、トリ、テトラ置換ＢＭＤＺ化合物が含まれていた。
【表８】
2021509698.tif 000040
【０１４７】
ＢＭＤＺは、酸化性塩素に曝されると、他の酸化副産物とともに、いくらかの塩素化ＢＭＤＺを形成する。表９は、酸化性ＢＭＤＺから形成された副産物の量を示す。
【表９】
2021509698.tif 000041
【０１４８】
実施例６
【０１４９】
現場腐食試験中に特定された生成物を、現場外で合成した。ハロ置換ＢＭＤＺを取得するための代表的な合成手順：丸底フラスコに、ＤＬ−マンデル酸（０．０５モル）と４−ブロモ−１，２−ジアミノベンゼン（０．０５モル）と約３０ｇの５Ｎ硫酸とを充填した。反応混合物を約１００℃で８時間還流させた。完了後、最終の熱い反応混合物を氷冷した１０％のＮＨ４ＯＨ溶液に注意深く添加した。得られた不均一な混合物を室温でさらに３０分間撹拌した。形成された沈殿物を濾過し、得られた固体を水で洗浄して、Ｂｒ−ＢＭＤＺを褐色固体として、約８０％の収率で得た。Ｃｌ−ＢＭＤＺは、表１の化合物３を指す。
【０１５０】
化合物の構造および化学名は、ＣｈｅｍＤｒａｗ  Ｐｒｏｆｅｓｓｉｏｎａｌバージョン１５．１を使用して調製し、決定した。
【０１５１】
本明細書に開示される任意の組成物は、本明細書に開示される化合物／成分のうちのいずれかを含むか、それからなるか、または本質的にそれからなり得る。本開示によれば、「から本質的になる（ｃｏｎｓｉｓｔ  ｅｓｓｅｎｔｉａｌｌｙ  ｏｆ）」、「から本質的になる（ｃｏｎｓｉｓｔｓ  ｅｓｓｅｎｔｉａｌｌｙ  ｏｆ）」、「から本質的になること（ｃｏｎｓｉｓｔｉｎｇ  ｅｓｓｅｎｔｉａｌｌｙ  ｏｆ）」などの語句は、特許請求の範囲を、特定の材料またはステップ、および特許請求された発明の基本的かつ新規な特徴（複数可）に実質的に影響を及ぼさない材料またはステップに限定する。
【０１５２】
本明細書で使用される場合、「約」という用語は、それらのそれぞれの試験測定値において見られる標準偏差から生じる誤差内にある引用された値を指し、それらの誤差が判定され得ない場合、「約」は、引用された値の１０％以内を指す。
【０１５３】
本明細書で開示および特許請求される組成物および方法のすべては、本開示を考慮して、過度の実験を伴わずに作製および実行され得る。本発明は、多くの異なる形態で具現化され得、本発明の特定の好ましい実施形態が、本明細書で詳細に説明される。本開示は、本発明の原理の例示であり、本発明を、例解された特定の実施形態に限定することを意図するものではない。加えて、明示的に反対の記載がない限り、「ａ（ある１つの）」という用語の使用は、「少なくとも１つの」または「１つ以上の」を含むことを意図する。例えば、「ある１つの化合物」は、「少なくとも１つの化合物」または「１つ以上の化合物」を含むことを意図する。
【０１５４】
絶対項または近似項のいずれかで与えられる任意の範囲は、両方を包含することを意図するものであり、本明細書で使用されるいかなる定義も、明確にすることを意図するものであり、限定を意図するものではない。本発明の広範な範囲を明記する数値範囲およびパラメータは、近似値ではあるものの、特定の実施例で明記される数値は、可能な限り正確に報告される。しかしながら、いかなる数値も、それらのそれぞれの試験測定値において見られる標準偏差に必然的に起因する特定の誤差を本質的に含有する。さらに、本明細書に開示されるすべての範囲は、その中に包含されるあらゆる部分範囲（すべての小数値および全体値を含む）を包含するものとして理解されるべきである。
【０１５５】
さらに、本発明は、本明細書に記載される様々な実施形態の一部または全部の、あらゆる可能な組み合わせを包含する。また、本明細書に記載される本発明の好ましい実施形態に対する様々な変更および修正が、当業者にとって明らかであろうことも理解されるべきである。そのような変更および修正は、本発明の趣旨および範囲を逸脱することなく、かつその意図される利点を縮小することなく行われ得る。したがって、そのような変更および修正は、添付の特許請求の範囲によって網羅されることが意図される。
【図１】
2021509698.tif 000048
【国際調査報告】
2021509698.tif 000049
2021509698.tif 000050
2021509698.tif 000051
2021509698.tif 000052
2021509698.tif 000053